КАТАЛИТИЧЕСКАЯ СИСТЕМА И СПОСОБ ПОЛУЧЕНИЯ РЕАКТОРНОГО ПОРОШКА СВЕРХВЫСОКОМОЛЕКУЛЯРНОГО ПОЛИЭТИЛЕНА ДЛЯ СВЕРХВЫСОКОПРОЧНЫХ СВЕРХВЫСОКОМОДУЛЬНЫХ ИЗДЕЛИЙ МЕТОДОМ ХОЛОДНОГО ФОРМОВАНИЯ

1. Каталитическая система, относящаяся к классу функционализированных оксиаллильными группами бис-(фенокси-иминных) комплексов хлорида титана общей структуры, используемые при полимеризации этилена в определенных временных и температурных режимах для получения реакторного порошка сверхвысокомолекулярного полиэтилена, способного перерабатываться в сверхвысокомодульные сверхвысокопрочные волокна и ленты методом холодного формования, отличающаяся тем, что она имеет следующее строение
1
2
где: (I) R=изопропилбензил, R=Н;
1
2
(II) R=изопропилбензил, R=Me.
2. Каталитическая система по п.1, отличающаяся тем, что в бис-(фенокси-иминном) комплексе хлорида титана оксиаллильный заместитель находится в пара-положении фенильной группы у иминного азота.
3. Каталитическая система по любому из пп.1 и 2, отличающаяся тем, что в функционализированном оксиаллильной группой бис-(фенокси-иминном) комплексе хлорида титана изопропилбензильный заместитель в фенокси-группе находится в орто-положении.
4. Способ получения реакторного порошка сверхвысокомолекулярного полиэтилена, способного к переработке холодным формованием методом каталитической полимеризации, отличающийся тем, что в качестве каталитической системы используют каталитическую систему по любому из пп.1-3.
5. Способ по п.4, отличающийся тем, что процесс полимеризации этилена проводят при постоянной температуре 20-60°С и при постоянном давлении этилена 0,15-0,4 МПа.